표 1 , 표 2 에 나타내 는 슬래브 에 열간 압연 을 실시 하 고 , 두께 3 . 0 mm 의 열연 강판 으로 하 였 다 . 열간 압연 공정 에서 는 , 슬래브 가열 온도 를 1250 ℃ 로 하 고 , 열연 , 산세 를 실시 하 였 다 . 계속 해서 , 냉간 압연 을 실시 하 여 두께 1 . 4 mm 의 냉연 강판 으로 한 후 , 도금 을 실시 하 고 , Al 계 피복 강판 을 제조 하 였 다 . 열연 , 산세 , 도금 조건 을 표 3 , 4 에 나타내 었 다 . 또한 , 표 3 , 표 4 의 t 1 ( s ) 은 , 조압연 종료 로부터 마무리 압연 개시 까지 의 시간 , T 1 ( ℃) 은 조압연 종료 로부터 마무리 압연 개시 까지 의 조 바 의 평균 온도 , S 1 은 ( T 1 + 273 ) × ( logt 1 + 20 ) 으로 구해 지 는 값 이 다 . 단 , S 1 의 식 에 있 어서 의 t 1 의 단위 는 ( hr ) 이 다 . 또한 , 「 용융 Al 도금 」 란 에 있 어서 의 , A , B , C 는 , 각각 , 이하 의 도금 을 의미 한다 .